(57)【要約】【課題】簡略化された製造工程により、酸素貯蔵能、比表面積及び熱安定性に優れたセリア−ジルコニア系複合酸化物、並びにそれらを用いた排ガス浄化用触媒の製造方法を提供する。【解決手段】溶媒に、酸素を含むセリウム塩又は水酸化セリウムと、酸素を含むジルコニウム塩又は水酸化ジルコニウムとを溶解させた溶液に対して、酸素を含むアルミニウム塩、水酸化アルミニウム、アルミナゾル及びアルミナ粉末の少なくとも１以上を加え、次いで、前記溶液から前記溶媒を２００℃以下で蒸発除去し、さらに、残留物を５００〜１１００℃で焼成することによって、セリアとジルコニアの固溶体及びアルミナからなる複合酸化物を得ることを特徴とする。【選択図】なし【特許請求の範囲】
【請求項１】
酸素を含むセリウム塩又は水酸化セリウムと、酸素を含むジルコニウム塩又は水酸化ジルコニウムとを溶媒に溶解させた溶液に対して、酸素を含むアルミニウム塩、水酸化アルミニウム、アルミナゾル及びアルミナ粉末の少なくとも１以上を加え、次いで、前記溶液から前記溶媒を２００℃以下で蒸発除去し、さらに、残留物を５００〜１１００℃で焼成することによって、セリアとジルコニアの固溶体及びアルミナからなる複合酸化物を得ることを特徴とする複合酸化物の製造方法。
【請求項２】
前記固溶体に対する前記アルミナの重量比が０．５〜２であることを特徴とする請求項１記載の複合酸化物の製造方法。
【請求項３】
酸素を含むセリウム塩又は水酸化セリウムと、酸素を含むジルコニウム塩又は水酸化ジルコニウムとを溶媒に溶解させた溶液に対して、酸素を含むアルミニウム塩、水酸化アルミニウム、アルミナゾル及びアルミナ粉末の少なくとも１以上を加え、次いで、前記溶液から前記溶媒を２００℃以下で蒸発除去し、さらに、残留物を５００〜１１００℃で焼成することによって、セリアとジルコニアの固溶体及びアルミナからなる複合酸化物を得て、その複合酸化物に貴金属を担持させることによって、排ガス浄化用触媒を得ることを特徴とする排ガス浄化用触媒の製造方法。
【請求項４】
前記固溶体に対する前記アルミナの重量比が０．５〜２であることを特徴とする請求項３記載の排ガス浄化用触媒の製造方法。
【請求項５】
前記複合酸化物に担持された前記貴金属の重量が、前記複合酸化物の０．５〜３重量％であることを特徴とする請求項３又は４に記載の排ガス浄化用触媒の製造方法。
【請求項６】
酸素を含むセリウム塩又は水酸化セリウムと、酸素を含むジルコニウム塩又は水酸化ジルコニウムとを溶媒に溶解させた溶液に対して、酸素を含むアルミニウム塩、水酸化アルミニウム、アルミナゾル及びアルミナ粉末の少なくとも１以上を加え、次いで、前記溶液に担体基材を浸漬した後に引き上げて、前記担体基材から前記溶媒を２００℃以下で蒸発除去し、さらに、前記担体基材を５００〜１１００℃で焼成することによって、セリアとジルコニアの固溶体及びアルミナからなる複合酸化物が担持された複合酸化物担持体を得ることを特徴とする複合酸化物担持体の製造方法。
【請求項７】
酸素を含むセリウム塩又は水酸化セリウムと、酸素を含むジルコニウム塩又は水酸化ジルコニウムとを溶媒に溶解させた溶液に対して、酸素を含むアルミニウム塩、水酸化アルミニウム、アルミナゾル及びアルミナ粉末の少なくとも１以上を加え、次いで、前記溶液に担体基材を浸漬した後に引き上げて、前記担体基材から前記溶媒を２００℃以下で蒸発除去し、さらに、前記担体基材を５００〜１１００℃で焼成することによってセリアとジルコニアの固溶体及びアルミナからなる複合酸化物が担持された複合酸化物担持体を得て、その複合酸化物担持体に貴金属を担持させることによって、排ガス浄化用触媒を得ることを特徴とする排ガス浄化用触媒の製造方法。
【発明の詳細な説明】
【技術分野】
【０００１】
本発明は、新規な自動車の排ガス浄化用触媒に関し、特に、複合酸化物及び複合酸化物担持体、並びにそれらを用いた排ガス浄化用触媒の製造方法に関する。
【背景技術】
【０００２】
従来から自動車等の内燃機関から排出される排ガス浄化用触媒として、排ガス中の炭化水素類、一酸化炭素及び窒素酸化物を同時に除去できる三元触媒が用いられている。三元触媒としては、白金、ロジウム、パラジウム等の貴金属が用いられている。さらに、走行の過度時域において、空気と燃料の比が理論空燃比から外れた場合に、酸素分圧を一定に調整して触媒の浄化能を維持するため、酸素貯蔵能を有するセリアが助触媒として用いられている。近年、セリアの酸素貯蔵能を向上させ、さらに、高温での比表面積の減少を防止するためにジルコニアの添加が有効であることが分かり、セリア−ジルコニア系複合酸化物からなる担体に貴金属が担持された排ガス浄化用触媒が多く提案されている。
【０００３】
例えば、特許文献１には、金属アルコキシドから調製されたセリア−ジルコニア系複合酸化物を用いた排ガス浄化用触媒の製造方法が開示されている。また、特許文献２には、セリウムの水溶性塩とジルコニウムの水溶性塩との混合水溶液からセリアとジルコニアを共沈させ、その沈殿物を熱処理するセリア−ジルコニア系複合酸化物の製造方法が開示されている。さらに、特許文献３には、セリウム化合物と、ジルコニウム化合物と、酸化物がセリア及びジルコニアと反応しない金属の化合物の溶液を用いて共沈法により沈殿物を生成し、その沈殿物を焼成した後に、還元雰囲気中８００〜１２００℃で還元処理を行う、セリア−ジルコニア系複合酸化物の製造方法が開示されている。
【０００４】
【特許文献１】特開平８−２１５５６９号公報
【特許文献２】特開平４−５５３１５号公報
【特許文献３】特開２００３−７３１２３号公報
【発明の開示】
【発明が解決しようとする課題】
【０００５】
しかしながら、特許文献１の方法においては、セリウムとジルコニウムとが原子レベルで複合化されて固溶体となっているため、耐熱性が向上して高い酸素貯蔵能を示すものの、原料が高価になるという問題がある。また、特許文献２の方法においては、原料コストは安価であるものの、ジルコニアの固溶度が小さく、酸素貯蔵能が不十分であるという問題がある。さらに、特許文献３の方法においては、原料コストが安価であり、高い酸素貯蔵能と比表面積を示すセリア−ジルコニア系複合酸化物が得られるものの、複合塩沈殿物の濾過、洗浄及び固液分離の工程が必要不可欠であり、工業的にはさらに低コストのプロセスが望まれている。
【０００６】
そこで、本発明は、簡略化された製造工程により、酸素貯蔵能、比表面積及び熱安定性に優れたセリア−ジルコニア系複合酸化物及び複合酸化物担持体、並びにそれらを用いた排ガス浄化用触媒の製造方法を提供することを目的とする。
【課題を解決するための手段】
【０００７】
上記の目的を達成するため、本発明は、酸素を含むセリウム塩又は水酸化セリウムと、酸素を含むジルコニウム塩又は水酸化ジルコニウムとを溶媒に溶解させた溶液に対して、酸素を含むアルミニウム塩、水酸化アルミニウム、アルミナゾル及びアルミナ粉末の少なくとも１以上を加え、次いで、前記溶液から前記溶媒を２００℃以下で蒸発除去し、さらに、残留物を５００〜１１００℃で焼成することによって、セリアとジルコニアの固溶体及びアルミナからなる複合酸化物を得ることを特徴とする複合酸化物の製造方法である。
【０００８】
本発明に係る複合酸化物の製造方法において、前記固溶体に対する前記アルミナの重量比は、０．５〜２であることが好ましい。
【０００９】
また、本発明は、酸素を含むセリウム塩又は水酸化セリウムと、酸素を含むジルコニウム塩又は水酸化ジルコニウムとを溶媒に溶解させた溶液に対して、酸素を含むアルミニウム塩、水酸化アルミニウム、アルミナゾル及びアルミナ粉末の少なくとも１以上を加え、次いで、前記溶液から前記溶媒を２００℃以下で蒸発除去し、さらに、残留物を５００〜１１００℃で焼成することによって、セリアとジルコニアの固溶体及びアルミナからなる複合酸化物を得て、その複合酸化物に貴金属を担持させることによって、排ガス浄化用触媒を得ることを特徴とする排ガス浄化用触媒の製造方法である。
【００１０】
本発明に係る排ガス浄化用触媒の製造方法において、前記固溶体に対する前記アルミナの重量比は、０．５〜２であることが好ましく、また、前記複合酸化物に担持された前記貴金属の重量は、前記複合酸化物の０．５〜３重量％であることが好ましい。
【００１１】
さらに、本発明は、酸素を含むセリウム塩又は水酸化セリウムと、酸素を含むジルコニウム塩又は水酸化ジルコニウムとを溶媒に溶解させた溶液に対して、酸素を含むアルミニウム塩、水酸化アルミニウム、アルミナゾル及びアルミナ粉末の少なくとも１以上を加え、次いで、前記溶液に担体基材を浸漬した後に引き上げて、前記担体基材から前記溶媒を２００℃以下で蒸発除去し、さらに、前記担体基材を５００〜１１００℃で焼成することによって、セリアとジルコニアの固溶体及びアルミナからなる複合酸化物が担持された複合酸化物担持体を得ることを特徴とする複合酸化物担持体の製造方法である。
【００１２】
また、本発明によれば、酸素を含むセリウム塩又は水酸化セリウムと、酸素を含むジルコニウム塩又は水酸化ジルコニウムとを溶媒に溶解させた溶液に対して、酸素を含むアルミニウム塩、水酸化アルミニウム、アルミナゾル及びアルミナ粉末の少なくとも１以上を加え、次いで、前記溶液に担体基材を浸漬した後に引き上げて、前記担体基材から前記溶媒を２００℃以下で蒸発除去し、さらに、前記担体基材を５００〜１１００℃で焼成することによってセリアとジルコニアの固溶体及びアルミナからなる複合酸化物が担持された複合酸化物担持体を得て、その複合酸化物担持体に貴金属を担持させることによって、排ガス浄化用触媒を得ることを特徴とする排ガス浄化用触媒の製造方法である。
【００１３】
本発明に係る複合酸化物の製造方法は、従来の共沈法を用いる方法とは異なり、製造過程において、濾過、洗浄及び固液分離の工程を必要とせず、簡略化された製造工程によって複合酸化物を製造できる点に特徴がある。
【発明の効果】
【００１４】
以上のように、本発明によれば、簡略化された製造工程により、酸素貯蔵能、比表面積及び熱安定性に優れたセリア−ジルコニア系複合酸化物、並びにそれらを用いた排ガス浄化用触媒の製造方法を提供することができる。
【発明を実施するための最良の形態】
【００１５】
本発明に係る複合酸化物の製造方法において、酸素を含むセリウム塩としては、硫酸セリウム、硝酸セリウム、リン酸セリウム、酢酸セリウム、炭酸セリウム及びシュウ酸セリウムの少なくとも１以上であることが好ましい。また、酸素を含むジルコニウム塩としては、二塩化酸化ジルコニウム、硫酸ジルコニウム、硝酸ジルコニウム、二硝酸酸化ジルコニウム、酢酸ジルコニウム、硝酸酸化ジルコニウム及び酢酸酸化ジルコニウムの少なくとも１以上であることが好ましい。さらに、本発明によって得られる複合酸化物において、Ｘ線解析から得られる前記固溶体の結晶構造が立方晶蛍石構造及び正方晶の少なくとも一方であることが好ましい。
【００１６】
得られるセリアとジルコニアの固溶体中のジルコニアの固溶度が２０〜７０モル％、好ましくは、３０〜５０モル％の範囲になるように調整し、前記酸素を含むセリウム塩又は水酸化セリウムと、前記酸素を含むジルコニウム塩又は水酸化ジルコニウムとを溶媒に溶解させて、溶液を得ることが好ましい。ジルコニアの固溶度が２０モル％未満であると、ジルコニアの添加によるセリアの酸素貯蔵能の改善効果が不十分であり、反対に、７０モル％より大きくなると、セリア量が相対的に減少するため、酸素貯蔵能が低下するので好ましくない。溶媒の種類及び溶液の濃度については特に制限はなく、有機溶媒又は無機溶媒いずれでも良いが、未溶解の部分が発生しないように、溶媒の種類及び溶液の濃度を決めることが好ましい。
【００１７】
上記のように調製した前記溶液に対して添加する、酸素を含むアルミニウム塩としては、硫酸アルミニウム、硝酸アルミニウム、リン酸アルミニウム、二酢酸水酸化アルミニウム、シュウ酸アルミニウム及び過塩素酸アルミニウムの少なくとも１以上であることが好ましい。前記酸素を含むアルミニウム塩、水酸化アルミニウム、アルミナゾル及びアルミナ粉末の少なくとも１以上の添加量は、セリアとジルコニアの固溶体に対するアルミナの重量比が、０．５〜２の範囲、好ましくは、０．７〜１．５の範囲になるように調整することが望ましい。アルミナの重量比が０．５未満であると、アルミナの添加による複合酸化物の比表面積増加効果が不十分であり、反対に、２より大きくなると、セリア量が相対的に減少するため、酸素貯蔵能が低下するので好ましくない。
【００１８】
次いで、前記酸素を含むアルミニウム塩、水酸化アルミニウム、アルミナゾル及びアルミナ粉末の少なくとも１以上を加えた前記溶液から、前記溶媒を２００℃以下で蒸発除去する。この蒸発除去は、それ自体公知の方法によって行なうことができる。
【００１９】
さらに、前記溶液から前記溶媒を除去した残留物を５００〜１１００℃、好ましくは、７００〜１０００℃で焼成することによって、セリアとジルコニアの固溶体及びアルミナからなる複合酸化物を得ることができる。焼成の雰囲気は、大気中でよい。焼成温度が５００℃未満であると、原料が十分に無機化しないため、高温下で不安定な物質が残留し、助触媒として使用する際に分解物が発生する可能性があるので好ましくない。反対に、焼成温度が１１００℃より高温であると、セリアとジルコニアの固溶体が正方晶になりやすく、結晶子の平均径が２０ｎｍより大きくなり、複合酸化物の比表面積が小さくなるので好ましくない。
【００２０】
上記の方法によって得られた前記複合酸化物において、セリアとジルコニアの固溶体の結晶構造は、立方晶蛍石構造及び正方晶の少なくとも１以上であるが、セリアの酸素貯蔵能が高くなるので、立方晶蛍石単相構造であることが好ましい。前記固溶体中の結晶子の平均径は２０ｎｍ以下であることが好ましいが、さらに好ましくは、１０ｎｍ以下である。また、前記複合酸化物の比表面積は、２０ｍ２/ｇ以上、４５ｍ２/ｇ未満であることが好ましい。比表面積が２０ｍ２/ｇ未満であると、セリアの酸素貯蔵能が低下し、さらに、担持される貴金属の活性も不十分となるので好ましくない。反対に、比表面積が４５ｍ２/ｇ以上であると、高温安定性が不十分となり、使用中にシンタリングによって、セリアの酸素貯蔵能の低下及び担持される貴金属の活性低下が起こるので好ましくない。
【００２１】
本発明に係る排ガス浄化用触媒の製造方法においては、上記の方法によって得られた複合酸化物に貴金属を担持させる。前記貴金属としては、排ガス浄化用触媒に通常使用される、Ｐｔ、Ｒｈ、Ｐｄ、Ｉｒ及びＲｕ等から１以上を選択することができる。前記貴金属の担持量は、従来の排ガス浄化用触媒と同等でよく、担持の方法としては、公知の方法である、吸着担持法、吸水担持法、浸漬担持法等が適用できる。
【００２２】
なお、本発明に係る排ガス浄化用触媒の製造方法においては、複合酸化物に担持された貴金属の重量が前記複合酸化物の０．５〜３重量％である場合に、３００℃における酸素貯蔵能は、６００℃における酸素貯蔵能の８０％以上であり、また、プロパンの酸化反応開始温度は、２２０℃以下であって、優れた酸素貯蔵能及び酸化力を有している。
【００２３】
また、本発明に係る複合酸化物担持体の製造方法においては、溶媒に、酸素を含むセリウム塩又は水酸化セリウムと、酸素を含むジルコニウム塩又は水酸化ジルコニウムとを所定の比率になるように溶解させた溶液に対し、酸素を含むアルミニウム塩、水酸化アルミニウム、アルミナゾル及びアルミナ粉末の少なくとも１以上を加え、次いで、担体基材を浸漬した後に引き上げて、前記担体基材から前記溶媒を２００℃以下で蒸発除去し、さらに、前記担体基材を５００〜１１００℃で焼成することによって、簡略化された工程によりセリアとジルコニアの固溶体及びアルミナからなる複合酸化物を担体基材に担持することができる。担体基材としては、コージェライト製のハニカム基材等、それ自体公知の担体基材を使用することができる。なお、上述の方法によって複合酸化物を作製した後に、その粉末のスラリーを調製し、次いで、そのスラリーに担体基材を浸漬した後に引き上げて、さらに、前記担体基材を焼成することによっても前記複合酸化物を担持することができる。また、複合酸化物を担持した担体基材に触媒である貴金属を担持する方法としては、公知の方法である、吸着担持法、吸水担持法、浸漬担持法等が適用できる。
【実施例】
【００２４】
以下に、実施例を挙げて本発明に係る方法によって製造される排ガス浄化用触媒をさらに詳しく説明するが、本発明は、下記の実施例に何ら限定されるものではなく、本発明の趣旨を逸脱しない範囲で変更実施することができる。
【００２５】
（実施例１〜３）
硝酸セリウム（Ｃｅ（ＮＯ３）３・６Ｈ２Ｏ）及び二塩化酸化ジルコニウム（ＺｒＣｌ２Ｏ・８Ｈ２Ｏ）を用いて、セリアとジルコニアのモル比が７：３（実施例１）、１：１（実施例２）及び３：７（実施例３）となるように調整し、それぞれ水１００ｇに、硝酸セリウム及び二塩化酸化ジルコニウムの合計で０．１ｍｏｌを溶解させた。得られた３種類の溶液に、セリアとジルコニアの固溶体との重量比が１：１となるようにアルミナゾルを添加した。次いで、３種類の溶液を８０℃に加熱し、水溶媒を蒸発除去し、さらに、得られた乾燥物を大気中８００℃で焼成して、複合酸化物粉末を得た。得られた複合酸化物粉末をジニトロジアンミン白金の水溶液に浸漬した後、室温で乾燥し、さらに、大気中５００℃で焼成して、複合酸化物粉末に対し、１．５重量％の白金を担持する３種類の排ガス浄化用触媒（実施例１〜３）を作製した。
【００２６】
図１に、実施例１〜３について、Ｘ線回折により結晶構造を調べた結果を示す。実施例１〜３のいずれも、複合酸化物中のセリアとジルコニアの固溶体のピークが得られた。一方、白金とアルミナゾルを焼成して得られるガンマ−アルミナは、ピークが小さいため、回折ピークとして認められなかった（図示せず）。図１より、セリアとジルコニアの固溶体は、立方晶蛍石構造で、ジルコニアの増加に伴い、ピークが高角側にシフトしていることが分かる。図２に、（３１１）面のピークから求めた格子常数とジルコニア量との関係を示す。なお、図２中のセリアとジルコニアの格子常数は、文献値（出典：ＪＣＰＤＳ−ＣＡＲＤ３４−０３９４（ＣｅＯ２）、ＪＣＰＤＳ−ＣＡＲＤ２７−０９９７（ＺｒＯ２））を使用した。セリアとジルコニアの固溶体の格子常数は、ほぼセリアとジルコニアを結ぶ直線上に位置しており、ベガードの法則から、セリアとジルコニアのモル比が７：３（実施例１）、１：１（実施例２）及び３：７（実施例３）である、セリアとジルコニアの固溶体であることが確認された。
【００２７】
表１に、実施例１〜３について、セリアとジルコニアの固溶体中の結晶子径をＸ線回折結果から求めた結果を示す。表１から、固溶体中の結晶子径の平均径は、いずれも２０ｎｍ以下と小さく、特にセリアとジルコニアのモル比が１：１（実施例２）及び３：７（実施例３）の場合は、１０ｎｍ以下となっている。
【００２８】
【表１】
2008230937.tif 000002
【００２９】
表２に、実施例１〜３の製造状態における比表面積、及び１０００℃で１０時間処理した後の比表面積を窒素吸着法によって求めた結果を示す。表２から、製造状態における比表面積は、いずれも３５ｍ2/ｇ以上の高い値を示し、さらに、１０００℃で１０時間処理した後においても２０ｍ2/ｇ以上を維持しており、熱安定性に優れていることが分かる。
【００３０】
【表２】
2008230937.tif 000003
【００３１】
表３に、実施例１〜３の６００℃及び３００℃における酸素貯蔵能を示す。酸素貯蔵能は、水素を５％含むアルゴンガス雰囲気中、６００℃又は３００℃で還元処理を行った後、純酸素ガスのパルスを送り、その吸収量から測定した。実施例１〜３のいずれも、３００℃における酸素貯蔵能は、６００℃における酸素貯蔵能の８０％以上の値を示しており、低温での高い酸素貯蔵能を有していることが分かる。特に、セリアとジルコニアのモル比が１：１の組成（実施例２）において、高い酸素貯蔵能を示すことが分かる。
【００３２】
【表３】
2008230937.tif 000004
【００３３】
表４に、実施例１〜３のプロパンの酸化特性を示す。酸化特性は、実施例１〜３に係る排ガス浄化用触媒を石英管に入れて反応炉にセットし、Ｃ３Ｈ８：Ｏ２：Ｎ２=１：９．８：８９．２組成のガスを流しながら昇温し、反応炉からのガスを連続的に分析して、Ｃ３Ｈ８の酸化をＣＯ２への転化で評価した。酸化開始温度及び５０％酸化温度を測定して、表４に示した。実施例１〜３のいずれも、酸化開始温度は２２０℃以下、５０％酸化温度は３００℃以下であり、低温での触媒活性に優れていることが分かる。
【００３４】
【表４】
2008230937.tif 000005
【００３５】
（比較例１）
共沈法によって製造された市販のセリアとジルコニアの固溶体（セリアとジルコニアのモル比が１：１、比表面積が１００ｍ２/ｇ）の粉末（第一稀元素化学工業社製）を水に分散させ、アルミナゾルを前記粉末との重量比が１：１になるように添加した。次いで、実施例１〜３と同様に、この溶液を８０℃に加熱し、水溶媒を蒸発除去し、さらに、得られた乾燥物を大気中８００℃で焼成し、複合酸化物粉末を得た。得られた複合酸化物粉末をジニトロジアンミン白金の水溶液に浸漬した後、室温で乾燥し、さらに、大気中５００℃で焼成して、複合酸化物粉末に対し、１．５重量％の白金を担持する排ガス浄化用触媒（比較例１）を作製した。比較例１について、実施例１〜３と同様に、セリアとジルコニアの固溶体の結晶子径、比表面積、酸素貯蔵能、及びプロパンの酸化特性を評価し、結果を表１〜４に併記した。結晶子径の平均径は、実施例１〜３と同等であり、製造状態における比表面積は、実施例１〜３よりも大きくなっている。しかし、１０００℃で１０時間処理した後の比表面積は、大きく減少しており、熱安定性が低いことが分かる。さらに、酸素貯蔵能及びプロパンの酸化特性についても、実施例１〜３に比べて劣っていた。
【００３６】
（実施例４）
硝酸セリウム（Ｃｅ（ＮＯ３）３・６Ｈ２Ｏ）及び硝酸ジルコニル（ＺｒＯ（ＮＯ３）２・２Ｈ２Ｏ）を用いて、セリアとジルコニアのモル比が１：１となるように調整し、水１００ｇに、硝酸セリウム及び硝酸ジルコニニルの合計で０．１ｍｏｌを溶解させた。得られた溶液に、セリアとジルコニアの固溶体との重量比が１：１となるようにアルミナゾルを添加した。この溶液に、体積１リットルのコージェライト製担体基材を浸漬した後に引き上げて、次いで、８０℃に加熱して水溶媒を蒸発除去し、さらに、大気中８００℃で焼成して、複合酸化物粉末を担持した。複合酸化物粉末の担持量は、１５０ｇとした。次に、複合酸化物粉末を担持したハニカム担体をジニトロジアンミン白金の水溶液に浸漬した後、室温で乾燥し、大気中５００℃で焼成して、複合酸化物粉末に対し、１重量％の白金を担持する排ガス浄化用触媒フィルターを作製した。このフィルター中のセリアとジルコニアの固溶体の結晶子径、並びにフィルターの酸素貯蔵能及びプロパンの酸化特性を評価したところ、セリアとジルコニアのモル比が１：１である実施例２と同等の値が得られた。
【図面の簡単な説明】
【００３７】
【図１】実施例１〜３に係る排ガス浄化用触媒のＸ線回折結果を示すグラフである。
【図２】（３１１）面のピークから求めた格子常数とジルコニア量との関係を示すグラフである。
【図１】
2008230937.tif 000006
【図２】
2008230937.tif 000007